(57)【要約】【課題】  より高い空間速度条件下においても高い触媒活性を発揮しうる燃料改質触媒を提供する。【解決手段】  燃料との接触により前記燃料を改質して水素リッチガスを生成させるための燃料改質触媒において、前記触媒は、ロジウム原子を含有するロジウム粒子が第１の無機担体に担持されてなるロジウム触媒粉末を含むロジウム触媒部と、コバルト原子を含有するコバルト粒子が第２の無機担体に担持されてなるコバルト触媒粉末を含むコバルト触媒部と、を有する。【選択図】図１
2006231132.tif 000002
【特許請求の範囲】
【請求項１】
燃料との接触により前記燃料を改質して水素リッチガスを生成させるための燃料改質触媒であって、
ロジウム原子を含有するロジウム粒子が第１の無機担体に担持されてなるロジウム触媒粉末を含むロジウム触媒部と、
コバルト原子を含有するコバルト粒子が第２の無機担体に担持されてなるコバルト触媒粉末を含むコバルト触媒部と、
を有する、燃料改質触媒。
【請求項２】
モノリス担体の内表面に、前記ロジウム触媒部であるロジウム触媒層と、前記コバルト触媒部であるコバルト触媒層とが形成されてなる、請求項１に記載の燃料改質触媒。
【請求項３】
前記コバルト触媒層が下層に形成され、前記ロジウム触媒層が上層に形成されてなる、請求項２に記載の燃料改質触媒。
【請求項４】
前記ロジウム触媒部と、前記コバルト触媒部とが、燃料の流通方向に沿って直列に配置されてなる、請求項１に記載の燃料改質触媒。
【請求項５】
前記コバルト触媒部が前記燃料の流通方向の上流側に配置され、前記ロジウム触媒部が前記燃料の流通方向の下流側に配置されてなる、請求項４に記載の燃料改質触媒。
【請求項６】
前記コバルト触媒粉末の全量に対する前記コバルト原子の含有量が０．５〜２０質量％である、請求項１〜５のいずれか１項に記載の燃料改質触媒。
【請求項７】
前記ロジウム触媒粉末の全量に対する前記ロジウム原子の含有量が０．１〜１０質量％である、請求項１〜６のいずれか１項に記載の燃料改質触媒。
【請求項８】
前記ロジウム触媒粉末中のロジウム原子の含有量に対する、前記コバルト触媒粉末中のコバルト原子の含有量モル比が、０．２〜９．０である、請求項１〜７のいずれか1項に記載の燃料改質触媒。
【発明の詳細な説明】
【技術分野】
【０００１】
本発明は、燃料から水素リッチガスを生成させるための燃料改質触媒に関する。詳細には、本発明は、燃料改質触媒の触媒活性をより一層向上させるための改良に関する。
【背景技術】
【０００２】
近年、種々の水素−酸素燃料電池が開発されており、なかでも、低温（通常１００℃以下）で作動可能な固体高分子型燃料電池が注目を集め、自動車用低公害動力源としての実用化が検討されている。
【０００３】
固体高分子型燃料電池は、純粋な水素を燃料源として用いることがエネルギー効率の観点からは好ましいが、安全性やインフラの普及等を考慮すると、メタン、ガソリン、軽油等の炭化水素や、メタノール、エタノール等のアルコール類を燃料源として用い、これらを改質装置において水素リッチな改質ガスに転換する方法も有望な候補である。
【０００４】
メタンの改質を例に挙げて説明すると、改質反応は一般に、下記化学式（１）で示される部分酸化反応（発熱反応）、下記化学式（２）で示される水蒸気改質反応（吸熱反応）、および、これらの２つの反応を同時に進行させるオートサーマル改質反応に分類されうる。
【０００５】
【化１】
2006231132.tif 000003
【０００６】
なかでもオートサーマル改質反応によれば、部分酸化反応により生じた熱量により水蒸気改質反応に必要な熱量が賄われうる。よって、外部加熱を必要とせずに改質が進行しうるため、エネルギー効率に優れるという利点を有することが知られている。
【０００７】
上記のような改質反応を促進させるための燃料改質触媒として、例えば、ロジウム、ルテニウム、白金などの貴金属原子と、コバルトやニッケルなどの助触媒原子が担体表面に担持されてなる触媒が提案されている（例えば、特許文献１を参照）。
【特許文献１】再公表特許ＷＯ２００２／０３８２６８号（請求項１）
【発明の開示】
【発明が解決しようとする課題】
【０００８】
ところで、触媒の活性を評価する一つの指標として、空間速度がある。活性の高い触媒は、高い空間速度条件下においても高い触媒活性を示す。換言すれば、高空間速度条件下において高い触媒活性を示す触媒は、よりコンパクトな装置でも活性を発揮しうる。
【０００９】
ここで前記文献１には、当該文献に記載の触媒を連続流通式で用いる場合において、液体燃料の液空間速度（ＬＨＳＶ）は０．１〜１０ｈｒ−１程度であり、気体燃料のガス空間速度（ＧＨＳＶ）は２００〜１０００００ｈｒ−１程度である旨が記載されている。
【００１０】
一方、かような燃料改質触媒の用途としては、例えば、車載用燃料電池システム中の燃料改質装置への導入が想定されている。しかしながら、前記文献１に記載されている程度の空間速度条件では、触媒を充分にコンパクト化することは困難である。従って、車載用途に適用するには不充分であり、より大きい空間速度条件下においても優れた活性を示しうる触媒の開発が望まれているのが現状である。
【００１１】
そこで本発明は、より高い空間速度条件下においても高い触媒活性を発揮しうる燃料改質触媒を提供することを目的とする。
【課題を解決するための手段】
【００１２】
本発明は、燃料との接触により前記燃料を改質して水素リッチガスを生成させるための燃料改質触媒であって、ロジウム原子を含有するロジウム粒子が第１の無機担体に担持されてなるロジウム触媒粉末を含むロジウム触媒部と、コバルト原子を含有するコバルト粒子が第２の無機担体に担持されてなるコバルト触媒粉末を含むコバルト触媒部と、を有する、燃料改質触媒である。
【発明の効果】
【００１３】
本発明の燃料改質触媒は、従来と比較してより高い空間速度条件下においても、高い触媒活性を発揮しうる。このため、本発明は、燃料改質触媒を備える燃料改質装置や、車載用燃料電池システムなどのより一層の小型化に有効に寄与しうる。
【発明を実施するための最良の形態】
【００１４】
以下、本発明の実施の形態について説明する。
【００１５】
本発明は、燃料との接触により前記燃料を改質して水素リッチガスを生成させるための燃料改質触媒であって、ロジウム原子を含有するロジウム粒子が第１の無機担体に担持されてなるロジウム触媒粉末を含むロジウム触媒部と、コバルト原子を含有するコバルト粒子が第２の無機担体に担持されてなるコバルト触媒粉末を含むコバルト触媒部と、を有する、燃料改質触媒である。
【００１６】
上述したように、従来、燃料改質触媒において、貴金属原子に加えてコバルト原子やニッケル原子などの助触媒原子をさらに担持させると、触媒の改質性能が向上することが知られている。本発明者は、燃料改質触媒において、貴金属原子としてロジウム原子を、および助触媒原子としてコバルト原子を採用して、触媒活性をさらに向上させるべく鋭意研究を行った。
【００１７】
ここで、前記文献１に好ましい調製方法として記載されているように、ロジウム原子とコバルト原子とを同時に無機担体に担持させることによって、燃料改質触媒を製造する場合を考えてみる。かような調製方法によれば、ロジウム原子は、例えばロジウム金属の粒子またはロジウム酸化物の粒子（ロジウム粒子）として無機担体の表面に担持される。一方、コバルト原子も同様に、例えばコバルト金属の粒子またはコバルト酸化物（Ｃｏ３Ｏ４）の粒子（コバルト粒子）として無機担体の表面に担持される。この際、無機担体の１個の粒子に着目すると、この無機担体粒子の表面には、ロジウム成分とコバルト成分とが共存している。多くの場合には、ロジウム金属の粒子と、コバルト酸化物の粒子とが、無機担体粒子の表面に同時に存在していると考えられる。
【００１８】
従って、場合によっては、無機担体に担持されたロジウム成分が、コバルト酸化物などのコバルト成分により被覆されてしまう虞がある。あるいは逆に、無機担体に担持されたコバルト成分がロジウム成分により被覆されてしまう虞もある。その結果、被覆された成分が活性を充分に発揮できず、最終的な燃料改質性能が低下してしまうという問題がある。
【００１９】
本発明者は、上記の問題を解決して燃料改質触媒の触媒活性を向上させるためのアプローチとして、ロジウム成分およびコバルト成分の触媒中での存在状態を制御することを試みた。具体的には、ロジウム成分を含む触媒と、コバルト成分を含む触媒とを別々に調製し、これらを含むそれぞれの触媒部を隣接して配置することで、上述した被覆による問題の解決を図った。
【００２０】
以下、図面を参照しながら、本発明の燃料改質触媒の形態について説明する。ただし、本発明の技術的範囲は、特許請求の範囲の記載に基づいて定められるべきであり、以下に記載する形態のみには制限されない。
【００２１】
（第１形態）
［構成］
図１は、第１形態の燃料改質触媒を示す模式斜視図である。図２は、図１に示すＩＩ−ＩＩ線に沿った拡大断面図である。すなわち図２は、燃料の流通方向の上流側から下流側に向かって見た断面図である。図３は、図２に示すＩＩＩ−ＩＩＩ線に沿った断面図である。すなわち図３は、燃料の流通方向に垂直な方向から見た断面図である。なお、説明の便宜上、図１〜図３に示す燃料改質触媒の各構成成分の寸法比率は誇張されており、実際の比率とは異なる場合がある。このことは、以下の各図面についても同様である。また、図２においては、図の中央に示すセルに形成された触媒層のみを示し、当該セルの周囲のセルに形成された触媒層については記載を省略する。
【００２２】
図１〜図３に示すように、第１形態の燃料改質触媒１０は、モノリス担体２０の内表面に、ロジウム触媒部であるロジウム触媒層３０とコバルト触媒部であるコバルト触媒層４０とが形成されている点に特徴を有する。ここで、第１形態においては、コバルト触媒層４０がモノリス担体２０の内表面の下層に形成され、ロジウム触媒層３０が前記コバルト触媒層４０の上層に形成されている。
【００２３】
以下、第１形態の燃料改質触媒１０の好ましい構成について、ロジウム触媒層３０、コバルト触媒層４０、およびこれらがモノリス担体２０の内表面に形成されてなる燃料改質触媒１０の順に、詳細に説明する。
【００２４】
［ロジウム触媒層］
ロジウム触媒層３０は、ロジウム原子を含有するロジウム触媒粉末を含む触媒層である。本形態の燃料改質触媒１０において、前記ロジウム触媒粉末中に含有されるロジウム原子は、燃料である炭化水素等を活性化するという機能を発揮すると考えられる。
【００２５】
ロジウム触媒粉末は、ロジウム粒子が第１の無機担体に担持された構成を有する。なお、本明細書において、無機担体に冠せられる「第１の」および「第２の」という語は、ロジウム触媒粉末を構成するロジウム粒子およびコバルト触媒粉末を構成するコバルト粒子がそれぞれ別々の無機担体に担持されていることを示すために便宜的に用いられる。従って、「第１の」および「第２の」という序列自体に格別な意味はない。
【００２６】
ロジウム粒子は、ロジウム原子を含有する粒子である。第１形態において、ロジウム粒子は、ロジウム原子のみからなる粒子である。ただし、本発明においてロジウム粒子はロジウム原子のみからなる粒子に限定されず、例えば、ロジウム酸化物（Ｒｈ２Ｏ３）からなる粒子、ロジウムとロジウム酸化物との混合物からなる粒子、ロジウム合金からなる粒子などであってもよい。
【００２７】
ロジウム粒子が担持される無機担体（第１の無機担体）の種類は、特に制限されず、触媒用の無機担体として従来公知の化合物が用いられうる。例えば、アルミナ（αアルミナ、θアルミナ、γアルミナ、δアルミナ、βアルミナなど）、チタニア、シリカ、シリカアルミナ、ジルコニア、マグネシア、ゼオライトなどの金属酸化物が例示される。なかでも、触媒活性に優れ、原料の入手、担体の製造および取扱いが容易であるという観点から、アルミナが好ましく用いられる。なお、これらは１種のみが単独で用いられてもよく、これらの混合物が用いられてもよい。ここで、金属酸化物の混合物には、２種以上の無機担体が物理的に混合された形態のほか、粒子のある部分と他の部分とで結晶性の異なる金属酸化物も含まれる。かような形態としては、例えば、ある部分がγ型で他の部分がθ型のアルミナが挙げられる。
【００２８】
第１の無機担体の比表面積は、好ましくは１０〜２５０ｍ２／ｇ、より好ましくは２０〜２２０ｍ２／ｇ、さらに好ましくは５０〜２２０ｍ２／ｇである。第１の無機担体の比表面積がかような範囲内の値であると、第１の無機担体の表面にロジウム粒子が高分散に担持され、触媒活性に優れる。かような観点から、第１の無機担体としては、アルミナ、シリカ、またはこれらの混合物が好ましく用いられる。なお、本明細書に記載の「比表面積」は、例えば、窒素吸着によるＢＥＴ比表面積を測定することにより算出されうる。
【００２９】
第１の無機担体の平均粒子径についても、特に制限はない。ただし、第１の無機担体の平均粒子径は、好ましくは２〜５００μｍ、より好ましくは５〜２００μｍである。この平均粒子径が小さすぎると、飛散性が上昇して取扱いが煩雑となる場合がある。一方、この平均粒子径が大きすぎると、無機担体の比表面積の減少に伴ってロジウム粒子の分散性が悪化し、触媒性能が低下する虞がある。また、触媒の成形性が悪化し、例えば触媒をモノリス担体に塗布して使用する場合などに剥離し易くなる虞がある。
【００３０】
ロジウム触媒粉末におけるロジウム粒子および第１の無機担体のそれぞれの含有量は、所望の触媒性能や製造コスト、後述の［燃料改質触媒］の欄で説明するロジウム原子とコバルト原子との含有量の関係などを考慮することにより、適宜調整されうる。一例を挙げると、ロジウム原子の含有量は、ロジウム触媒粉末の全量に対して、好ましくは０．１〜１０質量％程度であり、より好ましくは０．２〜６質量％である。ロジウム原子の含有量が少なすぎると、触媒活性が充分に得られない虞がある。一方、ロジウム原子の含有量が多すぎると、含有量の増加に見合った触媒活性が得られなくなり、触媒の製造コストが高騰する虞がある。なお、本願において、ロジウム原子や後述するコバルト原子の含有量は、特に断りのない限り、金属原子に換算した量を指すものとする。また、本明細書中のロジウム原子およびコバルト原子の含有量に関連する種々の値は、触媒を製造する際に用いられるロジウム原料およびコバルト原料の量から算出され、これらの原料の量を調節することにより制御されうる。
【００３１】
第１形態において、ロジウム触媒層３０は、上記のロジウム触媒粉末がモノリス担体２０にコーティングされてなる形態を有する。この際、ロジウム触媒層２０は、モノリス担体４０の内表面に直接形成されず、後述するコバルト触媒層４０の上層にコーティングされている。なお、モノリス触媒を構成するためのモノリス担体２０の具体的な形態は特に制限されず、従来公知のモノリス担体が適宜用いられうる。モノリス担体の一例としては、セラミックハニカム、メタルハニカム、セラミックフォーム、メタルフォームなどが挙げられる。これらのモノリス担体を用いるとコーティングが容易であり、圧力損失の観点からも好ましい。
【００３２】
ロジウム触媒層３０の厚さは特に制限されず、用いられるロジウム触媒粉末の量やモノリス担体２０の形態、後述するコバルト触媒層４０の厚さなどに応じて適宜調節されうる。ロジウム触媒層３０の厚さは、通常１０〜２００μｍ程度であり、好ましくは２０〜１５０μｍである。この厚さが薄すぎると、充分な触媒性能が得られない虞がある。一方、この厚さが厚すぎると、コーティング時に目詰まり等が発生し、均一な触媒層が得られない虞がある。
【００３３】
ロジウム触媒層３０における、ロジウム触媒粉末のコーティング量についても特に制限はないが、モノリス担体２０の単位体積あたりにコーティングされるロジウム触媒粉末の質量が、２０〜２００ｇ／Ｌ程度であるとよく、３０〜１５０ｇ／Ｌであるとより好ましい。コーティング量が少なすぎると、均一な触媒層が得られない虞がある。一方、コーティング量が多すぎると、目詰まり等が発生してしまう虞がある。なお、ここで「ロジウム触媒粉末のコーティング量」には、コーティング時に添加されるバインダ等の量は含まないものとする。
【００３４】
［コバルト触媒層］
コバルト触媒層４０は、コバルト原子を含有するコバルト触媒粉末を含む触媒層である。本形態の燃料改質触媒１０において、前記コバルト触媒粉末中に含有されるコバルト原子は、水または酸素を活性化するという機能を発揮すると考えられる。
【００３５】
コバルト触媒粉末は、コバルト粒子が第２の無機担体に担持された構成を有する。
【００３６】
第１形態において、コバルト粒子は、コバルト原子のみからなる粒子である。ただし、かような形態のみに制限されず、コバルト粒子は、例えば、コバルト原子の酸化物（例えば、Ｃｏ３Ｏ４など）からなる粒子、コバルト原子とその酸化物との混合物からなる粒子などであってもよい。
【００３７】
コバルト粒子が担持される無機担体（第２の無機担体）の種類は、特に制限されず、ロジウム触媒粉末用の第１の無機担体として上述した形態が同様に採用されうる。
【００３８】
第２の無機担体の比表面積についても特に制限はないが、好ましくは２０〜２５０ｍ２／ｇ、より好ましくは２０〜２２０ｍ２／ｇ、さらに好ましくは５０〜２２０ｍ２／ｇである。かような観点から、第２の無機担体としては、アルミナ、シリカ、またはこれらの混合物が好ましく用いられる。
【００３９】
第２の無機担体の平均粒子径についても、特に制限はなく、上記の第１の無機担体の好ましい形態と同様である。
【００４０】
コバルト触媒粉末におけるコバルト粒子および第２の無機担体のそれぞれの含有量は、所望の触媒性能や製造コスト、後述の［燃料改質触媒］の欄で説明するロジウム原子とコバルト原子との含有量の関係などを考慮することにより、適宜調整されうる。一例を挙げると、コバルト原子の含有量は、コバルト触媒粉末の全量に対して、好ましくは０．５〜２０質量％程度であり、より好ましくは１〜１２質量％である。コバルト原子の含有量が少なすぎると、触媒活性が充分に得られない虞がある。一方、コバルト原子の含有量が多すぎると、含有量の増加に見合った触媒活性が得られなくなり、触媒の製造コストが高騰する虞がある。
【００４１】
第１形態において、コバルト触媒層４０は、上記のコバルト触媒粉末がモノリス担体２０にコーティングされてなる形態を有する。この際、コバルト触媒層４０は、モノリス担体２０の内表面に直接形成されて下層を構成し、上記のロジウム触媒層３０がその上層にコーティングされる。
【００４２】
コバルト触媒層４０の厚さは特に制限されず、用いられるコバルト触媒粉末の量やモノリス担体２０の形態、上記のロジウム触媒層３０の厚さなどに応じて適宜調節されうる。コバルト触媒層４０の厚さは、通常１０〜２００μｍ程度であり、好ましくは２０〜１５０μｍである。この厚さが薄すぎると、充分な触媒性能が得られない虞がある。一方、この厚さが厚すぎると、コーティング時に目詰まり等が発生し、均一な触媒層が得られない虞がある。
【００４３】
コバルト触媒層４０における、コバルト触媒粉末のコーティング量についても特に制限はないが、モノリス担体２０の単位体積あたりにコーティングされるコバルト触媒粉末の質量が、２０〜２００ｇ／Ｌ程度であるとよく、３０〜１５０ｇ／Ｌであるとより好ましい。コーティング量が少なすぎると、均一な触媒層が得られない虞がある。一方、コーティング量が多すぎると、目詰まり等が発生してしまう虞がある。なお、ここで「コバルト触媒粉末のコーティング量」には、コーティング時に添加されるバインダ等の量は含まないものとする。
【００４４】
［燃料改質触媒］
第１形態の燃料改質触媒１０は、上述したようにロジウム触媒層３０とコバルト触媒層４０とを含み、これらがモノリス担体２０の内表面に２層状に形成（積層）されてなる。具体的には、図１〜図３に示すように、コバルト触媒層４０がモノリス担体２０の内表面の下層に形成され、ロジウム触媒層３０がモノリス担体２０の内表面の上層に形成されている。かような形態によれば、ロジウム成分およびコバルト成分が互いに被覆されることがなく、ロジウム成分およびコバルト成分が触媒金属としてのそれぞれの機能を充分に発揮しうる。その結果、高空間速度条件下においても、優れた触媒性能が発揮されうる。ただし、かような形態のみには制限されず、ロジウム触媒層３０が下層に形成され、コバルト触媒層４０が上層に形成される形態もまた、採用されうる。
【００４５】
第１形態の燃料改質触媒１０において、モノリス担体２０の内表面に形成されるロジウム触媒層３０およびコバルト触媒層４０のそれぞれの具体的な形態については、上述した通りであるため、ここでは説明を省略する。
【００４６】
また、ロジウム触媒層３０とコバルト触媒層４０との厚さの比について特に制限はなく、通常はロジウム触媒層／コバルト触媒層の比で１／５〜５／１程度であり、好ましくは１／３〜３／１である。
【００４７】
第１形態において、ロジウム触媒層３０に含まれるロジウム原子とコバルト触媒層４０に含まれるコバルト原子との配合量のバランスが良好に保たれると、触媒活性の向上に寄与しうる。
【００４８】
かような観点から、本発明の燃料改質触媒１０において、ロジウム触媒層３０を構成するロジウム触媒粉末に含まれるロジウム原子の含有量に対する、コバルト触媒層４０を構成するコバルト触媒粉末中のコバルト原子の含有量のモル比（Ｃｏ／Ｒｈ）は、好ましくは０．２〜９．０であり、より好ましくは０．５〜８．０である。これらの値が上記の範囲内であると、触媒の燃料改質性能が向上しうる。
【００４９】
［製造方法］
以下、第１形態の燃料改質触媒製造方法の一形態について説明するが、以下の方法のみに制限されることはない。
【００５０】
第１形態の燃料改質触媒は、例えば、ロジウム粒子を第１の無機担体に担持させることによりロジウム触媒粉末を調製し、コバルト粒子を第２の無機担体に担持させることによりコバルト触媒粉末を調製し、これらの２種の触媒粉末を、コバルト触媒層が下層に形成されるように、モノリス担体の内表面にコーティングすることにより、製造されうる。以下、無機担体としてアルミナが用いられる場合を例に挙げて、上記の製造方法を工程順に説明する。ただし、アルミナ以外の無機担体が用いられてもよいことは、上述した通りである。
【００５１】
［ロジウム触媒粉末調製工程］
まず、ロジウム触媒粉末を調製する。この工程において調製されるロジウム触媒粉末は、後述するコーティング工程においてモノリス担体にコーティングされ、モノリス触媒とされる。なお、調製されるロジウム触媒粉末の好ましい構成については、上記の［構成］の欄において既に説明した通りであるため、ここでは説明を省略する。
【００５２】
ロジウム触媒粉末としては、自ら調製したものを用いてもよいし、商品が市販されている場合には、その商品を購入して用いてもよい。
【００５３】
ロジウム触媒粉末を自ら調製する場合には、例えば、無機担体（第１の無機担体）であるアルミナにロジウム原子を担持させ、焼成することにより、アルミナの表面にロジウム粒子を成長させて、ロジウム触媒粉末とするとよい。以下、かような手法によりロジウム触媒粉末を調製する具体的な方法を説明する（後述する実施例も参照）。ただし、その他の手法によりロジウム触媒粉末を調製しても、勿論よい。
【００５４】
初めに、ロジウム原子を担持させるための無機担体（第１の無機担体）として、アルミナを準備する。ここで、準備されるアルミナ（第１の無機担体）の好ましい構成については、上記の［構成］の欄において既に説明した通りであるため、ここでは説明を省略する。
【００５５】
アルミナとしては、自ら調製したものを用いてもよいし、商品が市販されている場合には、その商品を購入して用いてもよい。
【００５６】
次に、上記で準備したアルミナ（第１の無機担体）に、ロジウム原子を担持させる。
【００５７】
まず、ロジウムイオンが溶解した溶液（以下、単に「ロジウム含有溶液」とも称する）を調製する。このロジウム含有溶液は、ロジウム原子をアルミナ（第１の無機担体）に担持させる目的で、後述する担持工程において用いられる。
【００５８】
このロジウム含有溶液を調製する工程では、まず、ロジウム原料であるロジウム化合物を準備する。さらに、このロジウム化合物を溶解させるための溶媒を準備する。その後、準備した溶媒にロジウム原料であるロジウム化合物を添加し、必要に応じて撹拌して、ロジウム含有溶液を調製する。
【００５９】
ロジウム原料であるロジウム化合物としては、金属塩の形態の化合物が挙げられ、例えば、硝酸ロジウム、酢酸ロジウム、塩化ロジウムなどが挙げられる。これらの化合物の水和物なども同様に用いられうる。ロジウム含有溶液の調製に用いられる溶媒としては、水やエタノール等が例示されるが、これらに制限されることはない。
【００６０】
ロジウム含有溶液中のロジウム原子の濃度は特に制限されず、上記で準備したアルミナ（第１の無機担体）の量や得られるロジウム触媒粉末における所望の含有量、担持方法などを考慮して、適宜調節されうる。
【００６１】
その後、上記で調製したロジウム含有溶液に溶解しているロジウム原子を、上記で準備したアルミナ（第１の無機担体）に担持させる。
【００６２】
担持させるための具体的な手法としては、例えば、含浸法、共沈法、競争吸着法などの触媒調製分野において従来公知の手法が採用されうる。処理条件は、採用される手法に応じて適宜選択されうるが、通常は、常温〜８０℃にて０．５〜１０時間程度、アルミナ（第１の無機担体）とロジウム含有溶液とを接触させればよい。
【００６３】
アルミナ（第１の無機担体）にロジウム原子を担持させた後、必要に応じてこれを乾燥させる。乾燥させるための具体的な手法としては、例えば、自然乾燥、蒸発乾固のほか、ロータリーエバポレータや送風乾燥機等を用いた乾燥などが採用されうる。乾燥時間は、採用される手法に応じて適宜設定されうる。場合によっては、この乾燥段階を省略し、後述する焼成工程において乾燥させることとしてもよい。
【００６４】
続いて、ロジウム原子が担持されたアルミナ（第１の無機担体）を焼成する。これにより、アルミナ（第１の無機担体）の表面においてロジウム粒子が成長し、ロジウム触媒粉末が得られる。
【００６５】
焼成の具体的な手法や焼成条件については特に制限はなく、触媒調製分野において従来公知の知見が適宜参照されうる。焼成条件について一例を挙げると、焼成温度は、好ましくは４００〜８００℃、より好ましくは４５０〜６００℃であり、焼成時間は、好ましくは０．５〜１０時間、より好ましくは０．５〜４時間である。場合によっては、異なる温度で２回以上焼成を行ってもよい。焼成雰囲気についても特に制限はなく、例えば、空気雰囲気や窒素雰囲気の下で焼成が行われうる。
【００６６】
必要であれば、焼成後に、得られたロジウム触媒粉末を粉砕し、篩分けすることで、所望の粒子径を有する粉末のみを選別してもよい。
【００６７】
［コバルト触媒粉末調製工程］
一方、コバルト触媒粉末を調製する。この工程において調製されるコバルト触媒粉末は、後述するコーティング工程においてモノリス担体にコーティングされ、モノリス触媒とされる。なお、調製されるコバルト触媒粉末の好ましい構成については、上記の［構成］の欄において既に説明した通りであるため、ここでは説明を省略する。
【００６８】
コバルト触媒粉末としては、自ら調製したものを用いてもよいし、商品が市販されている場合には、その商品を購入して用いてもよい。
【００６９】
コバルト触媒粉末を自ら調製する場合には、例えば、無機担体（第２の無機担体）であるアルミナにコバルト原子を担持させ、焼成することにより、アルミナの表面にコバルト粒子を成長させて、コバルト触媒粉末とするとよい。以下、かような手法によりコバルト触媒粉末を調製する具体的な方法を説明する（後述する実施例も参照）。ただし、その他の手法によりコバルト触媒粉末を調製しても、勿論よい。
【００７０】
初めに、コバルト原子を担持させるための無機担体（第２の無機担体）として、アルミナを準備する。ここで、準備されるアルミナ（第２の無機担体）の好ましい構成については、上記の［構成］の欄において既に説明した通りであるため、ここでは説明を省略する。
【００７１】
次に、上記で準備したアルミナ（第２の無機担体）に、コバルト原子を担持させる。
【００７２】
まず、コバルト原子のイオンが溶解した溶液（以下、単に「コバルト含有溶液」とも称する）を調製する。このコバルト含有溶液は、コバルト原子をアルミナ（第２の無機担体）に担持させる目的で、後述する担持工程において用いられる。
【００７３】
このコバルト含有溶液を調製する工程では、まず、コバルト原子の原料として、コバルト原子を含有する化合物（コバルト化合物）を準備する。さらに、このコバルト化合物を溶解させるための溶媒を準備する。その後、準備した溶媒にコバルト化合物を添加し、必要に応じて撹拌して、コバルト含有溶液を調製する。
【００７４】
コバルト原子の原料であるコバルト化合物としては、金属塩の形態の化合物が挙げられ、例えば、コバルト原子の酢酸塩、硝酸塩、硫酸塩、塩化物、炭酸塩などの化合物が例示される。これらの化合物の水和物なども同様に用いられうる。コバルト含有溶液の調製に用いられる溶媒としては、水やエタノール等が例示されるが、これらに制限されることはない。
【００７５】
コバルト含有溶液中のコバルト原子の濃度は特に制限されず、上記で準備したアルミナ（第２の無機担体）の量や得られるコバルト触媒粉末における所望の含有量、担持方法などを考慮して、適宜調節されうる。
【００７６】
その後、上記で調製したコバルト含有溶液に溶解しているコバルト原子を、上記で準備したアルミナ（第２の無機担体）に担持させ、必要に応じて乾燥させる。担持や乾燥の具体的な手法や条件について特に制限はなく、ロジウム触媒粉末について上記の［ロジウム触媒粉末調製工程］の欄で説明した形態が同様に採用されうる。このため、ここでは説明を省略する。
【００７７】
続いて、コバルト原子が担持されたアルミナ（第２の無機担体）を焼成する。これにより、アルミナ（第２の無機担体）の表面においてコバルト粒子が成長し、コバルト触媒粉末が得られる。
【００７８】
焼成の具体的な手法や焼成条件についても特に制限はなく、上記の［ロジウム触媒粉末調製工程］の欄で説明した形態が同様に採用されうる。このため、ここでは説明を省略する。
【００７９】
必要であれば、焼成後に、得られたコバルト触媒粉末を粉砕し、篩分けすることで、所望の粒子径を有する粉末のみを選別してもよい。
【００８０】
［コーティング工程］
続いて、上記で調製したロジウム触媒粉末およびコバルト触媒粉末をモノリス担体にコーティングする。これにより、モノリス触媒の形態の燃料改質触媒が完成する。
【００８１】
まず、触媒粉末をコーティングするためのモノリス担体を準備する。準備されるモノリス担体の具体的な形態について特に制限はなく、上記で例示した形態が同様に採用されうる。このため、ここでは説明を省略する。
【００８２】
一方、上記で準備したモノリス担体にそれぞれの触媒粉末をコーティングするためのコーティングスラリーを調製する。
【００８３】
コーティングスラリーの具体的な組成は特に制限されず、モノリス担体への触媒のコーティングの分野において従来公知の知見が適宜参照されうる。一例を挙げると、ロジウム触媒粉末およびコバルト触媒粉末のそれぞれに対して、適当な溶媒を添加し、必要であれば適当なバインダをさらに添加して、コーティングスラリーを調製すればよい。コーティングスラリーを調製するための適当な溶媒としては、例えば、水やエタノールなどが例示される。また、適当なバインダとしては、アルミナゾルが例示される。
【００８４】
コーティングスラリー中に含まれる各成分の組成は特に制限されないが、例えば、触媒粉末２０〜５０質量％、溶媒４５〜７９質量％、およびバインダ１〜５質量％程度が適当である。
【００８５】
コーティングスラリーをモノリス担体へコーティングするための手法は特に制限されず、従来公知の手法が用いられうる。一例を挙げると、吹き付け法、浸漬法といった手法によりコーティングが可能である。
【００８６】
この際、図１〜図３に示す形態（第１形態）の燃料改質触媒を製造するには、まずコバルト触媒粉末を含むコーティングスラリーをコーティングする。その後必要に応じて乾燥処理および焼成処理を施す。これにより、図２および図３に示すコバルト触媒層４０が、モノリス担体２０の内表面に形成される。次いで、ロジウム触媒粉末を含むコーティングスラリーをコーティングする。その後同様に必要に応じて乾燥処理および焼成処理を施す。これにより、図２および図３に示すロジウム触媒層３０が、上記で形成されたコバルト触媒層４０の上層に形成される。すなわち、第１形態の燃料改質触媒１０が完成する。
【００８７】
（第２形態）
図４は、第２形態の燃料改質触媒を示す模式斜視図である。図５は、図４に示すＶ−Ｖ線に沿った断面図である。
【００８８】
図４および図５に示すように、第２形態の燃料改質触媒１０’は、ロジウム触媒部３０’およびコバルト触媒部４０’を有する。そして、これらが改質ガスの流通方向（図４および図５に示す矢印の方向）に直列に配置されている点に特徴を有する。ここで、第２形態において、ロジウム触媒部３０’は、第１のモノリス担体３２の内表面にロジウム触媒粉末を含むロジウム触媒層３４が形成されたモノリス触媒の形態で、改質ガスの流通方向の下流側に配置される。一方、コバルト触媒部４０’は、第２のモノリス担体４２の内表面にコバルト触媒粉末を含むコバルト触媒層４４が形成されたモノリス触媒の形態で、改質ガスの流通方向の上流側に配置される。なお、図５において、ロジウム触媒層３４およびコバルト触媒層４４は実際の層として図示されてはいないが、実際には、上記の図２および図３に示すような触媒層（第１のモノリス担体３２ではロジウム触媒層３４、第２のモノリス担体４２ではコバルト触媒層４４）が、モノリス担体（３２、４２）の内表面に形成されている。
【００８９】
また、本明細書においては、モノリス担体に冠せられる「第１の」および「第２の」という語も、ロジウム触媒部３０’を構成するロジウム触媒層３４およびコバルト触媒部４０’を構成するコバルト触媒層４４が別々のモノリス担体（図４および図５に示す３２および４２）に形成されていることを示すために便宜的に用いられる。従って、ここでも「第１の」および「第２の」という序列自体に格別な意味はない。
【００９０】
以下、第２形態の燃料改質触媒１０’の好ましい構成について、ロジウム触媒部３０’、コバルト触媒部４０’、およびこれらが配置されてなる燃料改質触媒１０’の順に、詳細に説明する。
【００９１】
［ロジウム触媒部］
ロジウム触媒部３０’は、ロジウム原子を含有するロジウム触媒粉末を含む触媒部である。前記ロジウム触媒粉末中に含有されるロジウム原子は、本形態の燃料改質触媒１０’においても第１形態と同様に、燃料である炭化水素等を活性化するという機能を発揮すると考えられる。
【００９２】
第２形態において、ロジウム触媒部３０’は、上記のロジウム触媒粉末が第１のモノリス担体３２の内表面にコーティングされた構成を有する。すなわち、ロジウム触媒部３０’は、第１のモノリス担体３２の内表面にロジウム触媒層３４が形成されてなるモノリス触媒の形態を有する。なお、モノリス触媒を構成するためのモノリス担体の具体的な形態は特に制限されず、従来公知のモノリス担体が適宜用いられうる。その一例としては、上記の第１形態の欄で例示した形態が挙げられる。
【００９３】
また、ロジウム触媒層３４を構成するロジウム触媒粉末の具体的な形態としては、上記の第１形態の［ロジウム触媒層］の欄において説明した形態が同様に採用されうる。従って、ここでは説明を省略する。
【００９４】
ロジウム触媒部を構成するロジウム触媒層３４の厚さは特に制限されず、用いられるロジウム触媒粉末の量や第１のモノリス担体３２の形態に応じて適宜調節されうる。ロジウム触媒層３４の厚さは、通常１０〜２５０μｍ程度であり、好ましくは２０〜２００μｍである。この厚さが薄すぎると、充分な触媒性能が得られない虞がある。一方、この厚さが厚すぎると、コーティングの際に、目詰まり等が発生してしまう虞がある。
【００９５】
ロジウム触媒層３４における、ロジウム触媒粉末のコーティング量についても特に制限はないが、第１のモノリス担体３２の単位体積あたりにコーティングされるロジウム触媒粉末の質量が、２０〜２００ｇ／Ｌ程度であるとよく、３０〜１５０ｇ／Ｌであるとより好ましい。コーティング量が少なすぎると、均一な触媒層が得られない虞がある。一方、コーティング量が多すぎると、目詰まり等が発生してしまう虞がある。なお、ここで「ロジウム触媒粉末のコーティング量」には、コーティング時に添加されるバインダ等の質量は含まないものとする。
【００９６】
［コバルト触媒部］
コバルト触媒部４０’は、コバルト原子を含有するコバルト触媒粉末を含む触媒部である。前記コバルト触媒粉末中に含有されるコバルト原子は、本形態の燃料改質触媒１０’においても第１形態と同様に、水または酸素を活性化するという機能を発揮すると考えられる。
【００９７】
第２形態において、コバルト触媒部４０’は、上記のコバルト触媒粉末が第２のモノリス担体４２の内表面にコーティングされた構成を有する。すなわち、コバルト触媒部４０’は、第２のモノリス担体４２の内表面にコバルト触媒層４４が形成されてなるモノリス触媒の形態を有する。
【００９８】
コバルト触媒部４０’を構成する第２のモノリス担体４４の具体的な形態についても特に制限はなく、上記の［ロジウム触媒部］の欄において列挙した形態のような従来公知のモノリス担体が同様に用いられうる。なお、ロジウム触媒部３０’に用いられる第１のモノリス担体３２とコバルト触媒部４０’に用いられる第２のモノリス担体４４とは、同一であってもよいし、異なっていてもよい。
【００９９】
また、コバルト触媒部４０’に含まれるコバルト触媒粉末の具体的な形態としては、上記の第１形態の［コバルト触媒層］の欄において説明した形態が同様に採用されうる。従って、ここでは説明を省略する。
【０１００】
コバルト触媒部を構成するコバルト触媒層４４のコーティング厚さは特に制限されず、用いられるコバルト触媒粉末の量や第２のモノリス担体４２の形態に応じて適宜調節されうる。このコーティング厚さは、上記と同様の理由から、通常１０〜２５０μｍ程度であり、好ましくは２０〜２００μｍである。
【０１０１】
コバルト触媒層４４における、コバルト触媒粉末のコーティング量についても特に制限はないが、第２のモノリス担体４２の単位体積あたりにコーティングされるコバルト触媒粉末の質量は、上記と同様の理由から、２０〜２００ｇ／Ｌ程度であるとよく、３０〜２００ｇ／Ｌであるとより好ましい。なお、ここで「コバルト触媒粉末のコーティング量」には、コーティング時に添加されるバインダ等の質量は含まないものとする。
【０１０２】
［燃料改質触媒］
第２形態の燃料改質触媒１０’は、上述したようにロジウム触媒部３０’とコバルト触媒部４０’とを含み、これらが改質ガスの流通方向に沿って直列に配置されてなる。具体的には、図４および図５に示すように、コバルト触媒部４０’が燃料の流通方向の上流側に配置され、ロジウム触媒部３０’が燃料の流通方向の下流側に配置されている。かような形態によれば、ロジウム成分およびコバルト成分が互いに被覆されることがなく、ロジウム成分およびコバルト成分が触媒金属としてのそれぞれの機能を充分に発揮しうる。その結果、高空間速度条件下においても、優れた触媒性能が発揮されうる。ただし、かような形態のみには制限されず、場合によっては、ロジウム触媒部３０’が上流側に配置され、コバルト触媒部４０’が下流側に配置される形態もまた、採用されうる。
【０１０３】
なお、図４および図５に示す形態においては、ロジウム触媒部３０’とコバルト触媒部４０’とが接触するように配置されているが、かような形態のみに制限されない。例えば、ロジウム触媒部３０’とコバルト触媒部４０’とが完全に分離されて配置されてもよく、その際には、燃料の流通方向の上流側に配置される触媒部（例えば、コバルト触媒部）から流出したガスが、下流側に配置される触媒部（例えば、ロジウム触媒部）に流入しうるように、分離している２つの触媒部を接続するための流路が設けられるべきである。
【０１０４】
燃料改質触媒１０’を構成するロジウム触媒部３０’およびコバルト触媒部４０’のそれぞれの具体的な形態については、上述した通りであるため、ここでは説明を省略する。
【０１０５】
第２形態においても、ロジウム触媒部３０’に含まれるロジウム原子とコバルト触媒部４０’に含まれるコバルト原子との配合量のバランスが良好に保たれると、触媒活性の向上に寄与しうることは、上記の第１形態と同様である。
【０１０６】
その具体的な形態も上記の第１形態の場合と同様であり、上記の第１形態において説明したロジウム原子とコバルト原子との含有量の関係は、第２形態に対しても同様に採用されうる。
【０１０７】
［製造方法］
以下、第２形態の燃料改質触媒製造方法の一形態について説明するが、以下の方法のみに制限されることはない。
【０１０８】
第２形態の燃料改質触媒１０’は、例えば、ロジウム粒子を第１の無機担体に担持させることによりロジウム触媒粉末を調製し、コバルト粒子を第２の無機担体に担持させることによりコバルト触媒粉末を調製し、これらの２種の触媒粉末を、それぞれ別々のモノリス担体の内表面にコーティングし、それぞれの触媒粉末がコーティングされたモノリス担体を燃料の流通方向に沿って直列に配置することにより、製造されうる。
【０１０９】
ここで、ロジウム触媒粉末およびコバルト触媒粉末の具体的な調製方法については特に制限はないが、例えば、上記の第１形態の燃料改質触媒製造方法の欄に記載の方法により、調製されうる。よって、ここでは詳細な説明を省略する。
【０１１０】
第２形態の燃料改質触媒１０’を調製するには、それぞれの触媒粉末を調製後、ロジウム触媒部３０’用のモノリス担体（第１のモノリス担体３２）およびコバルト触媒部４０’用のモノリス担体（第２のモノリス担体４２）を準備する。
【０１１１】
次いで、ロジウム触媒粉末を第１のモノリス担体３２の内表面にコーティングし、コバルト触媒粉末を第２のモノリス担体４２の内表面にコーティングする。その後必要に応じて乾燥処理および焼成処理を施す。これにより、ロジウム触媒部３０’およびコバルト触媒部４０’のそれぞれを構成するモノリス触媒が完成する。モノリス担体やコーティング手法の具体的な形態は特に制限されず、上述した形態および従来公知の知見が適宜参照されうる。
【０１１２】
最後に、ロジウム触媒粉末が第１のモノリス担体３２にコーティングされてなるモノリス触媒（ロジウム触媒部３０’）と、コバルト触媒粉末が第２のモノリス担体４２にコーティングされてなるモノリス触媒（コバルト触媒部４０’）とを、燃料の流通方向に沿って直列に配置することにより、第２形態の燃料改質触媒１０’が完成する。配置の一例としては、後述する燃料改質装置の触媒充填部に、前記の２つのモノリス触媒を直列に配列するように配置する形態が例示される。第２形態では、ロジウム触媒粉末がコーティングされてなるモノリス触媒（ロジウム触媒部３０’）を燃料の流通方向に沿って上流側に配置し、コバルト触媒粉末がコーティングされてなるモノリス触媒（コバルト触媒部４０’）を燃料の流通方向に沿って下流側に配置する形態が例示される。
【０１１３】
なお、ここではロジウム触媒粉末とコバルト触媒粉末とが別々のモノリス担体（第１のモノリス担体３２および第２のモノリス担体４２）にコーティングされて、それぞれロジウム触媒部３０’およびコバルト触媒部４０’を構成する形態について説明したが、かような形態のみには制限されない。すなわち、場合によっては、単一のモノリス担体を準備し、このモノリス担体の、燃料の流通方向に沿って下流側にロジウム触媒粉末をコーティングしてロジウム触媒部３０’を形成し、上流側にコバルト触媒粉末をコーティングしてコバルト触媒部４０’を形成することによって、単一のモノリス担体の内表面に双方の触媒部が直列に配列して形成されてなる燃料改質触媒を製造してもよい。
【０１１４】
以上、ロジウム触媒部とコバルト触媒部とが、単一のモノリス担体の内表面に２層状に形成される形態（２層コートの形態）、および、別々のモノリス担体の内表面に形成されて燃料の流通方向に沿って直列に配置される形態（タンデム配置の形態）を例に挙げて本発明を詳細に説明したが、ロジウム触媒部とコバルト触媒部とが区別できない形態で触媒を構成しているのではない限り、その他の形態が採用されてもよいことは勿論である。
【０１１５】
［燃料改質装置］
本発明の燃料改質触媒は、例えば、燃料改質装置に配置される。本発明の燃料改質触媒が配置された燃料改質装置は、例えば、固体高分子型燃料電池に燃料として供給される水素リッチガスを生成させる目的で用いられうる。なお、本発明の燃料改質触媒が燃料改質装置に配置される際の具体的な形態は特に制限されず、従来公知の知見が適宜参照されうる。
【０１１６】
以下、本発明の燃料改質触媒が配置された燃料改質装置について、図面を用いて詳細に説明する。図６は、本発明の燃料改質触媒が配置された燃料改質装置が用いられている燃料電池システム１００の概略図である。
【０１１７】
まず、本発明の燃料改質触媒１０が配置された燃料改質装置１１０に、燃料を供給する。供給される燃料は、本発明の燃料改質触媒との接触により水素リッチガスを生成しうるものであれば特に制限されない。燃料としては、例えば、メタン、イソオクタン、ガソリン、軽油、ナフサなどの炭化水素系燃料や、エタノール、メタノールなどのアルコール系燃料などが用いられうる。場合によっては、その他の燃料が用いられてもよい。
【０１１８】
燃料に加えて水または水蒸気を同時に燃料改質装置１１０に供給することで、燃料改質装置１１０においては水蒸気改質反応が進行し、燃料から水素リッチガスが生成しうる。また、水蒸気に加えて、酸素を含むガスをさらに供給することにより、水蒸気改質反応に加えて部分酸化反応が併発するオートサーマル改質反応が進行し、さらに効率的に水素リッチガスが生成しうる。
【０１１９】
次いで、燃料改質装置１１０において生成した水素リッチガスを、シフト触媒を備えたシフト反応装置１２０に供給する。シフト反応装置１２０においては、水素リッチガス中のＣＯがシフト触媒と接触し、ＣＯシフト反応（ＣＯ＋Ｈ２０→ＣＯ２＋Ｈ２）を介してＣＯ２へと転化されて、水素リッチガス中のＣＯ濃度が１体積％程度まで低減される。
【０１２０】
その後、シフト反応装置１２０を通過した水素リッチガスを、ＣＯ選択酸化触媒を備えたＣＯ選択酸化反応装置１３０に供給する。ＣＯ選択酸化反応装置１３０においては、水素リッチガス中のＣＯがＣＯ選択酸化触媒と接触し、ＣＯ選択酸化反応（２ＣＯ＋Ｏ２→２ＣＯ２）を介してＣＯ２へと転化されて、水素リッチガス中のＣＯ濃度がｐｐｍオーダーにまで低減される。
【０１２１】
ＣＯ選択酸化反応装置１３０においてＣＯ濃度がｐｐｍオーダーにまで低減された水素リッチガスは、固体高分子型燃料電池（ＰＥＦＣ）１４０の燃料として供給される。このＰＥＦＣ１４０には、酸化剤として酸素含有ガス（例えば、空気など）が同時に供給される。これにより、ＰＥＦＣにおいて発電反応が進行し、発生した電力は、例えば電気自動車などのモータを駆動するための電力として消費されうる。
【０１２２】
ＰＥＦＣ１４０からは、使用済み燃料および酸化剤が排出される。系全体のエネルギー効率を向上させうるという観点からは、燃焼装置１５０および蒸発装置１６０を設けるとよい。具体的には、燃焼装置１５０において上記の使用済み燃料および酸化剤を燃焼させ、蒸発装置１６０においてはこの際の燃焼熱を利用して水を蒸発させて、燃料改質装置１１０に供給される水蒸気を生成させる。なお、燃焼装置１５０および蒸発装置１６０には、必要に応じて炭化水素などを供給してもよい。
【０１２３】
上述したように、本発明によれば、より高い空間速度条件下においても高い触媒性能を発揮しうる燃料改質触媒が提供されうる。よって本発明は、燃料改質装置および燃料電池システムなどの装置のより一層の小型化を可能とし、燃料電池自動車の実用化に大きく寄与しうる。
【実施例】
【０１２４】
以下、実施例を用いて本発明の実施の形態をより詳細に説明するが、本発明の技術的範囲は下記の実施例のみには制限されない。
【０１２５】
＜実施例１：第１形態＞
以下の手法により、図１〜図３に示すような本発明の第１形態のＣＯ選択酸化触媒を調製した。
【０１２６】
［コバルト触媒部の調製］
［コバルト触媒粉末調製工程］
コバルト触媒粉末用の無機担体（第２の無機担体）として、アルミナ（比表面積：２００ｍ２／ｇ）を準備した。
【０１２７】
一方、コバルト原料である酢酸コバルト（ＩＩ）四水和物の所定量を溶媒である蒸留水に添加し、撹拌して、コバルト原子含有溶液を準備した。
【０１２８】
続いて、上記で準備したアルミナ（第２の無機担体）の粉末を、同じく上記で調製したコバルト原子含有溶液に含浸させて、アルミナにコバルト原子を担持させた。さらに、コバルト原子を担持させたアルミナを１５０℃にて４時間乾燥させた後、電気炉中で５００℃にて１時間焼成し、アルミナの表面にコバルト酸化物粒子を成長させて、コバルト触媒粉末を調製した。なお、本工程においては、得られるコバルト触媒粉末の全量に対するコバルト原子の含有量が５．０質量％（金属換算）となるように、コバルト原料およびアルミナ（第２の無機担体）の量を調節した。
【０１２９】
［コーティングスラリー調製工程］
上記で調製したコバルト触媒粉末、バインダとしてのアルミナゾル、および溶媒としての蒸留水を、３５：２：６３の質量比で磁性ボールポットミル中に仕込み、２時間混合および粉砕して、コーティングスラリーを調製した。
【０１３０】
［コーティング工程］
上記で調製したコーティングスラリーを、モノリス担体であるコージェライト製ハニカム担体（９００セル／インチ２、１２０ｍＬ）にコーティングし、１３０℃にて０．５時間通風乾燥後、電気炉中で４００℃にて１時間焼成することにより、第１形態におけるコバルト触媒部であるコバルト触媒層を、モノリス担体の内表面に形成した。この際、コーティングスラリーのコーティング量を、コーティングスラリー中に含有される触媒の質量（バインダとしてのアルミナゾルを除く）がモノリス担体の体積に対して約６０ｇ／Ｌとなるように調節した。なお、本工程において形成されたコバルト触媒層の厚さは、５０μｍであった。
【０１３１】
［ロジウム触媒部の調製］
［ロジウム触媒粉末調製工程］
ロジウム触媒粉末用の無機担体（第１の無機担体）として、上記と同様のアルミナを準備した。
【０１３２】
一方、ロジウム原料である硝酸ロジウムの所定量を溶媒である蒸留水に添加し、撹拌して、ロジウム原子含有溶液を調製した。
【０１３３】
続いて、上記で準備したアルミナ（第１の無機担体）の粉末を、同じく上記で調製したロジウム原子含有溶液に含浸させて、アルミナにロジウム原子を担持させた。さらに、ロジウム原子を担持させたアルミナを、上記の［コバルト触媒粉末調製工程］と同様に乾燥および焼成し、アルミナの表面にロジウム粒子を成長させて、ロジウム触媒粉末を調製した。なお、本工程においては、得られるロジウム触媒粉末の全量に対するロジウム原子の含有量が４．０質量％となるように、ロジウム原料およびアルミナ（第１の無機担体）の量を調節した。
【０１３４】
［コーティングスラリー調製工程］
上記で調製したロジウム触媒粉末、バインダとしてのアルミナゾル、および溶媒としての蒸留水を、３５：２：６３の質量比で磁性ボールポットミル中に仕込み、２時間混合および粉砕して、コーティングスラリーを調製した。
【０１３５】
［コーティング工程］
上記で調製したコーティングスラリーを、上記の［コバルト触媒部調製工程］においてコバルト触媒層が形成されたハニカム担体にさらにコーティングし、上記と同様に乾燥および焼成することにより、第１形態におけるロジウム触媒部であるロジウム触媒層を、モノリス担体の内表面に形成されたコバルト触媒層の上層に形成し、第１形態の燃料改質触媒を完成させた。この際、コーティングスラリーのコーティング量を、コーティングスラリー中に含有される触媒の質量（バインダとしてのアルミナゾルを除く）がモノリス担体の体積に対して約６０ｇ／Ｌとなるように調節した。すなわち、コバルト触媒層とロジウム触媒層との厚さの比が１：１となるように、各スラリーをコーティングした。なお、本工程において形成されたロジウム触媒層の厚さは、５０μｍであった。
【０１３６】
上記のロジウム原子およびコバルト原子の含有量の値を、下記の表１に示す。また、これらの値から算出される、ロジウム触媒粉末中のロジウム原子の含有量に対する、コバルト触媒粉末中のコバルト原子の含有量のモル比（Ｃｏ／Ｒｈ）の値についても、同様に下記の表１に示す。このことは、下記の他の実施例および比較例についても同様である。
【０１３７】
＜実施例２〜８＞
ロジウム原子およびコバルト原子の含有量、並びにロジウム触媒層およびコバルト触媒層の厚さの比を、下記の表１に示す値としたこと以外は、上記の実施例と同様の手法を用いて、本発明の第１形態の燃料改質触媒を調製した。
【０１３８】
＜比較例：同時含浸法＞
ロジウム原子およびコバルト原子を同時含浸法によって無機担体に担持させて触媒粉末を調製し、これをコーティングスラリーとしてモノリス担体の内表面にコーティングすることにより、燃料改質触媒（モノリス触媒）を調製した。
【０１３９】
［触媒粉末調製工程］
まず、本比較例における無機担体として、実施例１において無機担体として準備したアルミナを同様に準備した。一方、ロジウム原料である硝酸ロジウムおよびコバルト原料である酢酸コバルト（ＩＩ）四水和物の所定量を溶媒である蒸留水に添加し、撹拌して、ロジウム−コバルト原子含有溶液を調製した。
【０１４０】
続いて、上記で準備したアルミナ（無機担体）の粉末を、同じく上記で調製したロジウム−コバルト原子含有溶液に含浸させて、アルミナにロジウム原子およびコバルト原子を担持させた。さらに、ロジウム原子およびコバルト原子を担持させたアルミナを１５０℃にて４時間乾燥させた後、電気炉中で５００℃にて１時間焼成し、アルミナの表面にロジウム粒子およびコバルト酸化物粒子を成長させた。その後粉砕することにより、ロジウム−コバルト触媒粉末を調製した。なお、本工程においては、得られるロジウム−コバルト触媒粉末の全量に対するロジウム原子およびコバルト原子の含有量が、それぞれ４．０質量％および５．０質量％となるように、ロジウム原料、コバルト原料、およびアルミナの量を調節した。
【０１４１】
［コーティングスラリー調製工程］
上記で調製した触媒粉末、バインダとしてのアルミナゾル、および溶媒としての蒸留水を、３８：２：６０の質量比で磁性ボールポットミル中に仕込み、２時間混合および粉砕して、コーティングスラリーを調製した。
【０１４２】
［コーティング工程］
上記で調製したコーティングスラリーを、上記の［コバルト触媒部調製工程］においてコバルト触媒層が形成されたハニカム担体にさらにコーティングし、上記と同様に乾燥および焼成することにより、モノリス担体の内表面にロジウム−コバルト触媒層を形成し、本比較例の燃料改質触媒を完成させた。この際、コーティングスラリーのコーティング量を、コーティングスラリー中に含有される触媒の全量（バインダとしてのアルミナゾルを除く）がモノリス担体の体積に対して約１２０ｇ／Ｌとなるように調節した。なお、本工程において形成されたロジウム−コバルト触媒層の厚さは、１００μｍであった。
【０１４３】
【表１】
2006231132.tif 000004
【０１４４】
＜試験例＞
前処理として、上記の各実施例および比較例で得られたモノリス触媒を、Ｈ２気流中において５００℃にて１時間、１０体積％Ｈ２／Ｎ２バランスガスで処理した。
【０１４５】
続いて、イソオクタン、水、および空気の混合物（反応液）を、Ｓ／Ｃ＝２．０、Ｏ２／Ｃ＝０．４、および液空間速度（ＬＨＳＶ；反応液の流量（ｃｍ３／ｈｒ）／モノリス触媒体積（ｃｍ３））＝４１ｈｒ−１となるようにモノリス触媒に供給した。なお、「Ｓ／Ｃ」とは、イソオクタン（炭素原子換算）の供給速度に対する水の供給速度の比、すなわち、Ｈ２Ｏ供給速度（モル／秒）／｛イソオクタン供給速度（モル／秒）×８｝である。また、「Ｏ２／Ｃ」とは、イソオクタン（炭素原子換算）の供給速度に対する酸素の供給速度の比、すなわち、空気供給速度（モル／秒）×０．２１／｛イソオクタン供給速度（モル／秒）×８｝である。
【０１４６】
入口ガス温度を３５０℃に維持し、温度が安定してから１０時間経過後（定常状態）の出口ガス中のＨ２濃度をガスクロマトグラフィにより測定した。測定の結果を下記の表２に示す。
【０１４７】
【表２】
2006231132.tif 000005
【０１４８】
表２に示す結果から、ロジウム触媒粉末とコバルト触媒粉末とを別々に調製し、これらの触媒粉末をそれぞれ含むロジウム触媒部およびコバルト触媒部をそれぞれ設けることにより、高空間速度条件下における触媒性能が向上しうることがわかる。特に、コバルト触媒粉末を含むコバルト触媒層をモノリス担体の内表面に形成し、ロジウム触媒粉末を含むロジウム触媒層を当該コバルト触媒層の上層に形成して２層状のモノリス触媒とすることにより、高空間速度条件下における触媒性能がより一層向上しうることがわかる。
【０１４９】
よって本発明の燃料改質触媒は、燃料改質装置および燃料電池システムなどの装置の小型化に有効に寄与しうる。
【図面の簡単な説明】
【０１５０】
【図１】第１形態の燃料改質触媒を示す模式斜視図である。
【図２】図１に示すＩＩ−ＩＩ線に沿った拡大断面図である。具体的には、第１形態の燃料改質触媒の、燃料の流通方向の上流側から下流側に向かって見た断面図である。
【図３】図２に示すＩＩＩ−ＩＩＩ線に沿った断面図である。具体的には、燃料の流通方向に垂直な方向から見た断面図である。
【図４】第２形態の燃料改質触媒を示す模式斜視図である。
【図５】図４に示すＶ−Ｖ線に沿った断面図である。
【図６】本発明の燃料改質触媒が配置された燃料改質装置が用いられている燃料電池システムの概略図である。
【符号の説明】
【０１５１】
１０、１０’    燃料改質触媒、
２０    モノリス担体、
３０、３４    ロジウム触媒層、
３０’    ロジウム触媒部、
３２    第１のモノリス担体、
４０、４４    コバルト触媒層、
４２    第２のモノリス担体、
４０’    コバルト触媒部、
１００    燃料電池システム、
１１０    燃料改質装置、
１２０    シフト反応装置、
１３０    ＣＯ選択酸化反応装置、
１４０    固体高分子型燃料電池、
１５０    燃焼装置、
１６０    蒸発装置。
【図１】
2006231132.tif 000006
【図２】
2006231132.tif 000007
【図３】
2006231132.tif 000008
【図４】
2006231132.tif 000009
【図５】
2006231132.tif 000010
【図６】
2006231132.tif 000011